실시 예 1 에서 중간층 용 도포 액 을 다음 과 같이 변경 하 고 , 침지 도포 후 의 건조 온도 및 건조 시간 을 170 ℃ 및 20 분 으로 변경 한 것 이외 에 는 , 실시 예 1 과 동일 한 방식 으로 전자 사진 감광체 를 제작 하 고 , 평가 하 였 다 . 중간층 용 도포 액 을 다음 과 같이 제조 하 였 다 : 블록 화 이 소시아 네이트 ( 스미 듀 르 ( Sumidur ) 3173 , 스미 까 바이엘 우레탄 컴 파니 , 리 미티 드 ( Sumika Bayer Urethane Co . , Ltd . ) 제조 ) 0 . 57 질 량부 , 부티 랄 수지 ( BM - 1 , 세끼 스 이 케미 칼 컴 파니 , 리 미티 드 제조 ) 0 . 43 질 량부 , 예시 화합물 T - 1 화합물 2 . 1 질 량부 , 개수 평균 입경 10 nm 의 산화주석 입자 ( 밀도 7 . 0 g / cm 3 ) 18 . 9 질 량부 , 2 - 부 타 논 352 질 량부 , 및 n - 헥산 88 질 량부 를 직경 1 mm 의 유리 비즈 를 사용 한 페인트 쉐 이 커 에 의해 12 시간 동안 분산 하 였 다 . 이 분 산액 100 질 량부 에 촉매 로서 디 옥 틸 라우 레이트 0 . 005 질 량부 를 첨가 하 여 , 중간층 용 도포 액 을 제조 하 였 다 .